СПОСОБ ИЗГОТОВЛЕНИЯ ТВЕРДОГО ГИДРОСИЛИКАТНОГО ГЕЛЯ

1. Способ изготовления твердого гидросиликатного геля, включающий:
2
измельчение пористого кремнеземистого сырья, содержащего не менее 70% по массе аморфного SiО, до получения кремнеземистого «песка»,
дозирование этого «песка» и воздушно-сухой гранулированной едкой щелочи,
их загрузку в реактор с включенной мешалкой и перемешивание, сопровождаемое саморазогреванием, до получения горячего вязкого полуфабриката,
выгрузку горячего вязкого полуфабриката в контейнеры и
выдержку этого полуфабриката в контейнерах с постепенным естественным охлаждением до температуры, которая близка к температуре окружающей среды, до получения зрелого твердого гидросиликатного геля.
2. Способ по п.1, в котором пористое кремнеземистое сырье измельчают в «песок» с размером частиц не более 0,5 мм.
3. Способ по п.1, в котором влажность кремнеземистого сырья нормализуют подсушкой избыточно влажного или увлажнением сухого кремнеземистого «песка».
4. Способ по п.3, в котором избыточно влажный кремнеземистый «песок» подсушивают при температуре не выше 100°С до загрузки в реактор.
5. Способ по п.3, в котором сухой кремнеземистый «песок» увлажняют подачей воды с температурой от 80 до 95°С в реактор с включенной мешалкой.
6. Способ по п.1, в котором твердый гидросиликатный гель измельчают в гранулы размером от 20 мкм до 5,00 мм и сушат эти гранулы при температуре ниже 150°С до потери способности к слипанию.
7. Способ по п.6, в котором указанные гранулы сушат в кипящем слое в потоке воздуха при температуре от 110 до 120°С.